ГИДРАВЛИЧЕСКАЯ КОМПОЗИЦИЯ

1. Гидравлическая композиция, содержащая диспергирующий агент, многоатомный спирт, аминосоединение, цемен и воду, причем
многоатомный спирт представляет собой по меньшей мере одно соединение, выбранное из глицерина и аддуктов алкиленоксида с глицерином, в которых в среднем присоединено от более 0 до не более 3 молей алкиленоксида,
аминосоединение представляет собой по меньшей мере одно соединение, выбранное из триизопропаноламина и алкилдиэтаноламинов, имеющих алкильную группу с количеством атомов углерода от 1 до 3 атомов,
4
содержание CAF в цементе составляет от не менее 6,0% по массе до не более 15% по массе,
содержание дигидрата гипса в цементе составляет от не менее 0,5% по массе до не более 10% по массе и
содержание солей нитратов и нитритов в гидравлической композиции составляет не более 90 частей по массе на 100 частей по массе суммарного количества многоатомного спирта и аминосоединения.
2. Гидравлическая композиция по п. 1, где массовое отношение многоатомного спирта к аминосоединению в гидравлической композиции, обозначаемое как многоатомный спирт/аминосоединение, составляет от не менее 20/80 до не более 95/5.
3. Гидравлическая композиция по п. 1 или 2, где содержание многоатомного спирта в гидравлической композиции составляет от не менее 0,01 части по массе до не более 0,3 части по массе на 100 частей по массе цемента.
4. Гидравлическая композиция по п. 1, где содержание аминосоединения в гидравлической композиции составляет от не менее 0,01 части по массе до не более 0,1 части по массе на 100 частей по массе цемента.
5. Гидравлическая композиция по п. 2, где содержание аминосоединения в гидравлической композиции составляет от не менее 0,01 части по массе до не более 0,1 части по массе на 100 частей по массе цемента.
6. Гидравлическая композиция по п. 3, где содержание аминосоединения в гидравлической композиции составляет от не менее 0,01 части по массе до не более 0,1 части по массе на 100 частей по массе цемента.
7. Гидравлическая композиция по п. 1, где многоатомный спирт представляет собой по меньшей мере одно соединение, выбранное из глицерина и алкиленоксидных аддуктов глицерина со средней молярной степенью присоединения от более 0 до не более 1,5.
8. Гидравлическая композиция по п. 2, где многоатомный спирт представляет собой по меньшей мере одно соединение, выбранное из глицерина и алкиленоксидных аддуктов глицерина со средней молярной степенью присоединения от более 0 до не более 1,5.
9. Гидравлическая композиция по п. 3, где многоатомный спирт представляет собой по меньшей мере одно соединение, выбранное из глицерина и алкиленоксидных аддуктов глицерина со средней молярной степенью присоединения от более 0 до не более 1,5.
10. Гидравлическая композиция по п. 6, где многоатомный спирт представляет собой по меньшей мере одно соединение, выбранное из глицерина и алкиленоксидных аддуктов глицерина со средней молярной степенью присоединения от более 0 до не более 1,5.
11. Применение добавки для введения в гидравлическую композицию, содержащую цемент, причем добавка содержит диспергирующий агент, многоатомный спирт, аминосоединение и воду, причем
многоатомный спирт представляет собой по меньшей мере одно соединение, выбранное из глицерина и аддуктов алкиленоксида с глицерином, в которых в среднем присоединено от более 0 до не более 3 молей алкиленоксида,
аминосоединение представляет собой по меньшей мере одно соединение, выбранное из триизопропаноламина и алкилдиэтаноламинов, имеющих алкильную группу с количеством атомов углерода от 1 до 3,
массовое соотношение многоатомного спирта к аминосоединению, записанное как многоатомный спирт/аминосоединение, составляет от не менее 20/80 до не более 95/5,
содержание солей нитрата и нитрита в гидравлической композиции составляет не более 90 частей по массе на 100 частей по массе суммарного количества многоатомного спирта и аминосоединения,
4
содержание CAF в цементе составляет от не менее 6,0% по массе до не более 15% по массе и
содержание дигидрата гипса в цементе составляет от не менее 0,5% по массе до не более 10% по массе.
12. Применение по п. 11, где содержание многоатомного спирта в гидравлической композиции составляет от не менее 0,01 части по массе до не более 0,3 части по массе на 100 частей по массе цемента.
13. Применение по п. 11 или 12, где содержание аминосоединения в гидравлической композиции составляет от не менее 0,01 части по массе до не более 0,1 части по массе на 100 частей по массе цемента.
14. Применение по п. 11 для увеличения прочности гидравлической композиции.
15. Применение по п. 12 для увеличения прочности гидравлической композиции.
16. Применение по п. 13 для увеличения прочности гидравлической композиции.
17. Применение по п. 11, где многоатомный спирт представляет собой по меньшей мере одно соединение, выбранное из глицерина и алкиленоксидных аддуктов глицерина со средней молярной степенью присоединения от более 0 до не более 1,5.
18. Применение по п. 12, где многоатомный спирт представляет собой по меньшей мере одно соединение, выбранное из глицерина и алкиленоксидных аддуктов глицерина со средней молярной степенью присоединения от более 0 до не более 1,5.
19. Применение по п. 13, где многоатомный спирт представляет собой по меньшей мере одно соединение, выбранное из глицерина и алкиленоксидных аддуктов глицерина со средней молярной степенью присоединения от более 0 до не более 1,5.
20. Применение по п. 16, где многоатомный спирт представляет собой по меньшей мере одно соединение, выбранное из глицерина и алкиленоксидных аддуктов глицерина со средней молярной степенью присоединения от более 0 до не более 1,5.